(57)【特許請求の範囲】
【請求項１】
焼成することで電子放出能を有する無機金属化合物となる有機金属化合物と溶媒とを含む一定量の塗布液を一方の管口から注入し、塗布液が管開口を全て塞ぐ状態で管内壁を伝うようにし、その際、熱源を管近傍に配置してこの熱源を塗布液の移動に伴って移動させることにより、管内壁を伝う塗布液の最後尾近傍に形成された塗布膜を局所的に固化させ、さらに熱源の後段にヒーターを配置しこのヒーターで塗布液から放出される溶媒蒸気が乾燥塗布膜上に結露しないように管の保温を行い、これにより管内壁面全体に塗布膜を形成し、その塗布膜を焼成し、管内壁面全体に電子放出膜を形成することからなるガス放電管内への電子放出膜形成方法。
【請求項２】
有機金属化合物がヘキサン酸マグネシウムからなり、電子放出膜が酸化マグネシウム膜からなる請求項１記載のガス放電管内への電子放出膜形成方法。
【請求項３】
前記熱源が、赤外線を使用した熱源、または赤外線とマイクロ波を使用した熱源である請求項１記載のガス放電管内への電子放出膜形成方法。
【請求項４】
塗布液を管内に伝わせる力として、液圧の力を利用する請求項１記載のガス放電管内への電子放出膜形成方法。
【請求項５】
管両端から交互に管内へ送風を行うことによって塗布膜を乾燥させる工程をさらに備えてなる請求項１記載のガス放電管内への電子放出膜形成方法。
【発明の詳細な説明】
【０００１】
【発明の属する技術分野】
本発明は、ガス放電管内への電子放出膜形成方法に関し、さらに詳しくは、直径０．５〜５ｍｍ程度の細管で形成されたガス放電管に好適に利用されるガス放電管内への電子放出膜形成方法に関する。
【０００２】
【従来の技術】
従来のガス放電管では、放電管の長手方向に放電が延びるように、放電管の長手方向の末端面に電極が形成されており、電極となるフィラメントには放電特性を改善する電子放出物質（電子放出膜）が直接成膜されている。したがって、ガス放電管は、フィラメントに電子放出膜を蒸着した後、そのフィラメントを放電管の末端に付着固定することで作製するようにしている。
【０００３】
【発明が解決しようとする課題】
しかしながら、ガス放電管には、上記のような放電管以外に、放電管の側面に多数の電極を形成した放電管もある。そして、このような細長いガス放電管を複数並置した構成の表示装置も知られている。
【０００４】
この表示装置は、直径０．５〜５ｍｍ程度の中空状の細長いガラス管の外壁に電極を形成し、管内に放電ガスを封入した発光体（管状発光体：ガス放電管）を、画面の行方向（または列方向）に多数本配置して、表示装置の画面を構成するようにしたものである。このような表示装置としては、特開昭６１−１０３１８７号公報に記載の大型ガス放電表示パネルや、特開平１１−１６２３５８号公報に記載の画像表示装置などが知られている。この表示装置は、大型表示用として、組み立て工数が少ない、軽量で低コスト、画面サイズの変更が容易等のメリットを有している。
【０００５】
この表示装置に用いられるガス放電管は、放電管の内部で対向放電または面放電可能な電極を複数有する構造を持ち、放電管の側面間方向での放電を発生させて、一本の管内に多数の発光点を得るようにしている。
【０００６】
このようなガス放電管では、駆動回路の耐圧性、回路部品のコストを考慮した場合、電極間で放電を発生させるための電圧（放電開始電圧）は低いことが望まれる。したがって、放電特性を改善するため、放電面に電子放出膜を成膜するようにしている。
【０００７】
しかし、このガス放電管では、上述したように、放電管の外壁に電極を形成するので、電極の形成については容易であるが、電子放出膜を電極に直接成膜しても、電子放出膜と放電ガスとが接触しないため、電子放出膜は放電特性の改善に寄与しない。
【０００８】
この問題を解決するには、放電管の外側に位置する電極に電子放出膜を形成するのではなく、放電管の内壁に電子放出膜を形成すればよい。これにより放電特性を改善することができる。
【０００９】
しかしながら、例えば上述した表示装置に用いるような、管の内径が２ｍｍ以下で、管の長さが２００ｍｍ以上のガラス細管の内壁に電子放出膜を成膜することは非常に困難である。
【００１０】
例えば、蒸着法で成膜を行うと、管端から導入された電子放出膜形成用の材料蒸発分子は、管端に近いところほど多く堆積し、管内の膜厚分布は均一にはならない。電子放出膜の膜厚むらは、管内に多数ある発光点の放電開始電圧のばらつきを生じさせ、発光動作マージンを狭める問題を生じさせる。
【００１１】
本発明は、このような事情を考慮してなされたもので、ガス放電管の内壁面に電子放出膜をむらなく成膜することで、放電特性を改善し、多発光点間の発光動作のばらつきを少なくすることを目的とするものである。
【００１４】
【課題を解決するための手段】
本発明は、焼成することで電子放出能を有する無機金属化合物となる有機金属化合物と溶媒とを含む一定量の塗布液を一方の管口から注入し、塗布液が管開口を全て塞ぐ状態で管内壁を伝うようにし、その際、熱源を管近傍に配置してこの熱源を塗布液の移動に伴って移動させることにより、管内壁を伝う塗布液の最後尾近傍に形成された塗布膜を局所的に固化させ、さらに熱源の後段にヒーターを配置しこのヒーターで塗布液から放出される溶媒蒸気が乾燥塗布膜上に結露しないように管の保温を行い、これにより管内壁面全体に塗布膜を形成し、その塗布膜を焼成し、管内壁面全体に電子放出膜を形成することからなるガス放電管内への電子放出膜形成方法である。
【００１５】
本発明のガス放電管への電子放出膜形成方法によれば、一定量の塗布液を一方の管口から注入し、塗布液が管開口を全て塞ぐ状態で管内壁を伝うように制御し、その際、熱源で塗布膜を局所的に固化させ、さらにヒーターで溶媒蒸気が乾燥塗布膜上に結露しないように管の保温を行って、管内壁面全体に塗布膜を形成し、これを焼成するので、管内壁面全体に電子放出膜を均一な膜厚で成膜することができ、これによりガス放電管の放電開始電圧を低減でき、かつ多数発光点の発光動作マージンを広く確保することができる。
【００１６】
【発明の実施の形態】
本発明のガス放電管内への電子放出膜形成方法は、直径０．５〜５ｍｍ程度の細管で形成されたガス放電管に好適に用いることができる。
【００１７】
本発明において、塗布液は、焼成することで電子放出能を有する無機金属化合物となる有機金属化合物を含んでいればよい。また、塗布液として、焼成することで電子放出能を有する無機金属化合物となる有機金属化合物と、無機金属化合物との混合溶液を用いてもよい。すなわち、有機金属化合物を溶媒と共に管内壁面全体に塗布し、この塗布膜を焼成して、電子放出能を有する無機金属化合物とすることで、管内壁面全体に電子放出膜を形成する。
【００１８】
塗布液を塗布した後の塗布膜の焼成は、３５０〜４５０℃程度の温度で行うことが望ましい。この焼成により、塗布液に含まれた有機金属化合物が電子放出能を有する無機金属化合物となる。電子放出能を有する無機金属化合物としては、酸化マグネシウム、アルミナなどの金属酸化物が挙げられる。
【００１９】
この酸化マグネシウム、アルミナなどの金属酸化物からなる電子放出膜を形成するためには、塗布液に含ませる有機金属化合物は、マグネシウム、アルミニウムなどの金属を含む有機金属化合物であればよく、この有機金属化合物としては、ステアリン酸マグネシウム、吉草酸マグネシウム等が挙げられる。電子放出膜として酸化マグネシウム膜を形成する場合には、マグネシウムを含む有機金属化合物としてヘキサン酸マグネシウムを用いることが望ましい。
【００２０】
上記有機金属化合物の溶媒としては、エタノール、プロピレングリコールモノメチルエーテルアセテート、１−ブタノール、アセトンなどが挙げられるが、有機金属化合物としてヘキサン酸マグネシウムを用いる場合には、溶媒に対して易溶の理由から、エタノールとプロピレングリコールモノメチルエーテルアセテートとの混合溶液を用いることが望ましい。
【００２１】
以下、図面に示す実施の形態に基づいて本発明を詳述するが、これによって本発明は限定されず、種々の変更が可能である。
【００２２】
本発明のガス放電管およびガス放電管内への電子放出膜形成方法は、表示用のガス放電管に好適に用いられるが、この表示用のガス放電管の全体構成をまず説明する。
【００２３】
図１（ａ）は本発明のガス放電管を用いた表示装置を部分的に示す斜視図、図１（ｂ）は電極が形成されたガス放電管を示す説明図である。
本表示装置６０では、表示装置の背面側の基板６１上に、複数本のガス放電管１が画面の行方向に配列され、各ガス放電管１の間に電極支持体６２が配置されている。ガス放電管１における長さ方向の複数の部位（セル）を任意の組み合わせで選択的に発光させるため、電極支持体６２には一方面に電極Ｘ、他方面に電極Ｙが設けられている。そして、これらの電極Ｘ，Ｙへ通電を行うため、基板６１に配線導体パターン６１ｘ，６１ｙが設けられている。
【００２４】
また、ガス放電管１の外壁面にも、電極支持体６２の電極Ｘ，Ｙに対応する位置に電極Ｘ，Ｙが形成されており、これにより任意の画像表示が可能な電極マトリクスを構成している。そして、ガス放電管１の内部には、Ｎｅ、Ｘｅ等を含む希ガス（放電ガス）が封入されている。
【００２５】
図２は本発明のガス放電管の一実施形態の全体構成を示す説明図である。本形態のガス放電管（以後単に「放電管」ともいう）は、管外壁面に少なくとも二つの電極からなる電極対を多数有する構造を持ち、これらの電極により、管側面間方向での放電を発生させて一本の管内に多数の発光点を得るようにしたガス放電管である。
【００２６】
図において、１はガス放電管、２は前面電極、３は背面電極である。ガス放電管１はガラス等の絶縁物で構成されている。前面電極２は図１（ｂ）中の電極Ｘで示した電極であり、背面電極３は図１（ｂ）中の電極Ｙで示した電極である。前面電極２と背面電極３は、ともにガス放電管１の外壁面に形成されており、前面電極２と背面電極３との間に交流電圧を印加することで、前面電極２と背面電極３間のガス放電管１内で放電が発生する。
【００２７】
なお、前面電極２と背面電極３は、管内部の放電ガスに電圧を印加できる構成であれば、特にガス放電管１の外壁面に直接形成する必要はなく、電極を形成した構造物をガス放電管１に接触させる構造としてもよい。
【００２８】
また、１つの発光部が、対向した第１の電極（前面電極２）と第２の電極（背面電極３）から構成された電極構造となっているが、これに限定されず、第３の電極を配置した構造であってもよい。また、図では対向放電が発生される電極構造となっているが、面放電が発生される電極構造としてもよい。
【００２９】
図３はガス放電管の内部構成を示す説明図であり、図３（ａ）は縦断面を示し、図３（ｂ）は横断面を示している。これらの図において、４は蛍光体層、５は電子放出膜、６は支持板である。
【００３０】
本ガス放電管１では、前面電極２と背面電極３の間に高電圧を印加することにより、管内に封入された放電ガスが励起され、その励起希ガス原子の脱励起過程で真空紫外光が発生されるが、蛍光体層４は、その真空紫外光を受けて可視光を発生する。
【００３１】
電子放出膜５は、ある値以上のエネルギを有する放電ガスとの衝突により荷電粒子を発生する。
支持板６は、蛍光体層４を放電管内に導入するための支持板である。この支持板６は設けない構成であってもよい。
本ガス放電管１では、放電発生部位に電子放出膜５が形成されているので、放電の発生に必要な最低量の荷電粒子の生成が低電圧で実現できる。
【００３２】
図４はガス放電管内に電子放出膜形成用の塗布液を導入する様子を示した説明図であり、図４（ａ）は内径０．５〜２ｍｍ程度の細管を示し、図４（ｂ）は内径２ｍｍ以上の太管を示し、図４（ｃ）は変形管を示している。
【００３３】
図において、７はガス放電管、８は電子放出膜形成用の塗布液、９は塗布液により形成された塗布膜である。
電子放出膜形成用の塗布液８は、熱処理を行うことで電子放出膜となる有機金属化合物を含む塗布液である。このような塗布液を用いることにより、ガス放電管７の太さ、長さ、形状に関わらず塗布膜を形成することが可能になる。また、有機金属化合物の濃度、溶媒の選択により、任意の膜厚の塗布膜を得ることができる。さらに、塗布液８がガス放電管７の断面を塞ぐ状態を保ちつつガス放電管７を伝い、塗布膜が形成されるので、重力、液粘度、液表面張力、塗布液と管壁面との摩擦等の、塗布に関わる物理力のバランスが液界面近傍の管円周方向で均一に得られ、これにより、特に直管では塗布膜の膜厚を均一にすることができる。
【００３４】
図５はガス放電管内への塗布液の導入方法を示す説明図である。
この図に示すように、ガス放電管１０内に塗布液１１を導入するには、ガス放電管１０を用意し（図５（ａ）参照）、ガス放電管１０の端部に塗布液１１を注入し（図５（ｂ）参照）、ガス放電管１０を回転装置１２の回転ステージに固定する。回転装置１２は、塗布液１１に遠心力を与えてガス放電管１０内に送り込む装置であり、ここではスピナーを適用している。
【００３５】
そして、回転装置１２の回転ステージを回転させて、塗布液１１に遠心力を加える（図５（ｃ）参照）。これにより、塗布液１１をガス放電管１０内に導入し、ガス放電管１０の内壁面に均一な塗布膜を形成する（図５（ｄ）参照）。
【００３６】
塗布液１１がガス放電管１０内に均一に展開された後も、強力な遠心力を塗布液１１に課すことで、塗布液１１中の溶媒の分離・蒸発、有機金属化合物のゾル化が起こり、管内壁面に均一に形成された塗布膜が高い粘性を持ち、乾燥工程を経なくとも、塗膜形状の維持が可能となる。
【００３７】
図６はガス放電管内への塗布液の他の導入方法を示す説明図である。
この方法では、ガス放電管１３内に塗布液１１を導入するには、ガス放電管１３に塗布液１１を注入し、乾燥空気、乾燥窒素等からなる圧気１４を加える。このように圧気１４を利用することで、塗布装置の簡素化、小面積化、タクトタイムの削減が行える。また、塗布終了後も送風を行うことにより、塗布膜の乾燥を促し、塗布膜の高粘度化を図り、塗膜形状の維持を行うことができる。
【００３８】
図７はガス放電管内への塗布液の導入装置を示す説明図である。
この図において、１４ａは乾燥気体、１５はヒーター、１６、１７、１８、１９はバルブである。
塗布膜の乾燥の際、ガス放電管の管長が長い、または管径が細いと、管内の配管抵抗が大きくなり、空気が流れにくくなる。よって、乾燥空気を送り込むための圧が非常に高くなり、そのため塗布膜が送風方向に力を受け、塗布膜が流される問題が発生する。
【００３９】
このような問題の発生を防止するため、図に示すような装置を用いて、ガス放電管の両端から交互に管内に送風を行う。これにより、塗布膜への力のかかり方にバランスを持たせ、塗布膜が一方の方向に流されることを防止する。また、送風する空気を暖めることで、塗布膜のより速い乾燥を促し、塗布膜が流されることを防止する。
【００４０】
この装置では、乾燥気体１４ａをヒーター１５で加熱し、加熱した乾燥気体１４ａを、バルブ１９を通じて、塗布膜が形成されたガス放電管１３内に導入する。この際バルブ１７、１８は閉じられており、ガス放電管１３を通過して塗布膜中の溶媒蒸気を含んだ気体は、バルブ１６を通じて大気中に抜ける。
【００４１】
その後、同様に、ヒーター１５で加熱した乾燥気体１４ａを、バルブ１７を通じて、塗布膜が形成されたガス放電管１３に導入する。この際バルブ１６、１９は閉じられており、ガス放電管１３を通過して塗布膜中の溶媒蒸気を含んだ気体は、バルブ１８を通じて大気中に抜ける。
【００４２】
このように、管両端から交互に乾燥空気、もしくは熱乾燥空気を導入して、塗布膜の乾燥を行うことで、塗布膜形状の維持を図り、乾燥した塗布膜を形成することができる。
【００４３】
図８はガス放電管内への塗布液の他の導入方法を示す説明図である。
この図において、２０はガス放電管、２１は塗布液、２２は液体ポンプ、２３は塗布膜である。液体ポンプ２２は、ここではチュービングポンプを適用している。
【００４４】
この導入方法では、ガス放電管２０を用意し（図８（ａ）参照）、塗布液２１を、液体ポンプ２２で吸引し（図８（ｂ）参照）、これを継続することで塗布を行い（図８（ｃ）参照）、塗布膜を形成する（図８（ｄ）参照）。これにより、塗布液２１内の溶媒の蒸発を抑えることができ、塗布液成分を一定に保つことができ、均一な塗布膜の形成を可能にする。また、塗布方向と逆方向に気道ができるため、同時に塗布膜の乾燥を行うことが可能となる。
【００４５】
図９は塗布膜の乾燥方法を示す説明図であり、図９（ａ）はガス放電管の全体を示し、図９（ｂ）はガス放電管の塗布膜形成部分を示す。
これらの図に示すように、ガス放電管２４内に塗布液２５を導入する際、塗布液２５の最後尾に線源２８を配置し、塗布液２５の移動に伴って線源２８を移動させ、塗布膜２６を乾燥させる。
【００４６】
線源２８は、塗布膜２６の乾燥を促進させる、もしくは塗布膜２６を高粘性に変化させるものであり、ここでは赤外線を適用しているが、他にマイクロ波、紫外線を線源として用いることもできる。
【００４７】
コリメータ２９は、塗布膜２６に対し、線源２８を局所的に照射させるためのものである。このコリメータ２９で、照射部分以外を覆うことにより、管内に残存する塗布途中の塗布溶液の温度上昇を低減し、塗布液中の溶媒の蒸発等の塗布液の組成変化を抑える。
【００４８】
ガス放電管２４内を塗布液２５が伝うことにより、塗布膜２６を形成し、その後、塗布膜２６を線源２８で乾燥させ、乾燥塗布膜２７とする。これにより、局所的に塗布膜の乾燥を促進させることが可能となる。この際、コリメータ２９を用いるので、乾燥部分以外の部分への熱伝搬が少なく、塗布液−気液界面での溶媒蒸発を低減できる。
【００４９】
この時、管内壁を伝う塗布液２５の最後尾近傍のメニスカスと乾燥塗布膜２７との間に発生する張力を利用して、膜厚が非常に安定する領域を形成できる。また、コリメータ２９を介して局所的に塗布膜２６に線源２８を照射するので、メニスカスと乾燥塗布膜との間では、膜厚にばらつきが生じにくく、均一な乾燥塗布膜２７を得ることができる。
【００５０】
図１０はガス放電管内への塗布液の他の導入方法を示す説明図である。
この図において、３０ガス放電管、３１は塗布液、３２は液体ポンプ、３３は線源、３４は遮蔽板、３５はヒーター、３６はポンプ、３７はコンデンサである。液体ポンプ３２には、外力による吸引量の変化が少ないチュービングポンプを使用する。遮蔽板３４は、可動であり、ガス放電管３０中に残存する塗布溶液の溶媒蒸発を抑えるために設けられている。
【００５１】
本方法では、塗布液３１を液体ポンプ３２で吸引して管内への塗布を行いつつ、塗布膜の乾燥を線源３３にて行う。液体ポンプ３２として、外力による吸引量の変化が少ないチュービングポンプを使用しているので、これが外力に対するストッパとしての役割をはたし、塗布膜の乾燥により噴出する溶媒蒸気圧に起因する塗布液面の変動を抑えることができる。これにより、安定した塗布速度を可能にする。また、塗布膜の乾燥時に発生した溶媒蒸気が乾燥塗布膜に再付着しないように、すでに乾燥膜が形成された領域には、ヒーター３５を用いて、溶媒蒸気の結露を防ぐ。
【００５２】
さらに、ポンプ３６に、溶媒蒸気の速やかな除去を行うことと、管内が大気圧近傍程度の圧力を保つ機構を持たせることで、塗布液面からの溶媒の蒸発を抑え、塗布液の組成を一定に保つことができ、これにより均一な乾燥塗布膜を形成できる。またコンデンサ３７により速やかな溶媒除去を行う。
【００５３】
図１１は乾燥塗布膜の焼成方法を示す説明図である。
この図において、３０はガス放電管、３８は乾燥塗布膜、３９はガス放電管３０内に導入される空気、４０は焼成により形成された電子放出膜である。乾燥塗布膜３８はガス放電管３０の内壁面に均一な膜厚で形成されている。
【００５４】
乾燥塗布膜３８を焼成する際には、ガス放電管３０内に酸素を含んだ空気３９を送風する。これにより、良質な電子放出膜４０を形成することができる。ガス放電管３０は、管が長くなるほど、また管径が細くなるほど、有機金属化合物の焼成に必要な酸素供給が不足がちになる。このため、酸素を含んだ空気３９を管内に送り込むことにより、酸素供給を解消し、良質の電子放出膜４０を得ることができる。
【００５５】
電子放出膜４０となる化合物は金属酸化物であり、膜の電子放出能を有するとともに、熱、プラズマ耐性も有する。
塗布液中の有機金属化合物にマグネシウムを含有させておけば、熱処理を行うことで無機マグネシウム化合物を得ることができ、アルミニウムを含有させておけば、無機アルミニウム化合物を得ることができる。
【００５６】
形成された電子放出膜が酸化マグネシウムである場合には、電子放出能の高い膜特性を得ることができ、電子放出膜がアルミナである場合には、電子放出能の高い、かつ耐湿性を有する膜特性を得ることができる。
【００５７】
【実施例】
実施例１
図１２はガス放電管内への電子放出膜形成方法の実施例１を示す説明図である。
本実施例で用いるガス放電管４１はガラスであり、外径は１. ０ｍｍ、管内径は０．８ｍｍで、管の長さは２００ｍｍである。焼成を行うことで電子放出膜となる有機金属化合物としては、ヘキサン酸マグネシウムを使用する。塗布液４２としては、ヘキサン酸マグネシウム１部に対して、エタノール１部、プロピレングリコールモノメチルエーテルアセテート１部の溶液を用いる。
【００５８】
ガス放電管４１に対し（図１２（ａ）参照）、ガス放電管４１の端部に塗布液４２を導入した後（図１２（ｂ）参照）、スピナーからなる回転装置４３を用いて、塗布液４２をガス放電管の内壁に均一に塗布する（図１２（ｃ）参照）。この際、塗布液４２はガス放電管の断面を覆いながら塗布されている（図１２（ｄ）参照）。
【００５９】
次に、均一な膜厚で塗布膜が形成されたガス放電管４４を、焼成炉で最高温度４１０℃、キープ時間３０分で焼成を行ったところ、均一、かつ透明な酸化マグネシウムからなる電子放出膜が形成されたガス放電管４５を得ることができた。
【００６０】
電子放出膜の膜厚は１００００Åであり、このガス放電管内にＮｅ−Ｘｅ混合ガスを３５０ｔｏｒｒの圧力で封入して、放電開始電圧を測定した。
電子放出膜を形成しない場合、ＡＣ７００Ｖの電圧を印加しなければ、放電が開始されなかったが、本発明の電子放出膜形成法により形成された電子放出膜付きのガス放電管では、ＡＣ３８０Ｖで放電の開始が確認された。
【００６１】
実施例２
図１３はガス放電管内への電子放出膜形成方法の実施例２を示す説明図である。
本実施例で用いるガス放電管４１もガラスである。ただし、外径は１. ０ｍｍ、管内径は０．８ｍｍで、管の長さは１０００ｍｍである。焼成を行うことで電子放出膜となる有機金属化合物としては、実施例１と同じヘキサン酸マグネシウムを使用する。塗布液４７としては、ヘキサン酸マグネシウム１部に対して、エタノール２部、プロピレングリコールモノメチルエーテルアセテート０．５部の溶液を用いる。
【００６２】
塗布液４７をガス放電管４６内に満たすように導入した後、チュービングポンプ４８で、塗布液４７を毎分１０ｍｍの速度で移動させ、ガス放電管４６の内壁面に塗布していく。塗布された部分を赤外線ランプ４９で、乾燥塗布膜としていく。塗布が行われるに従って、塗布液４７の温度を上昇させないため、遮光板５０も追従させて移動させる。溶媒蒸気が、ガス放電管４６の塗布方向と逆サイドから噴出されるが、乾燥塗布膜上に結露しないよう、ヒーター５１を用いてガス放電管４６内の保温を行う。ヒーター５１の温度は８０℃とした。溶媒蒸気はガス放電管４６の端に取り付けられたコンデンサ５２で液体化し、ガス放電管４６内の溶媒蒸気の速やかな除去を行った。
【００６３】
このようにして、外径が１. ０ｍｍ、管の内径が０．８ｍｍ、管の長さが１０００ｍｍのガス放電管内に、均一な膜厚の乾燥塗布膜を形成することができた。このガス放電管を、管の内部に空気を導入しながら４１０℃で焼成を行い、良質な酸化マグネシウムからなる電子放出膜を形成することができた。
【００６４】
以上では、有機金属化合物を含んだ塗布液を用い、この塗布液をガス放電管の内壁面に塗布し、これを焼成することでガス放電管の内壁面に電子放出膜を形成する方法を説明したが、この他に、ＣＶＤ法を用いて、ガス放電管の内壁面に電子放出膜を直接形成する方法もある。
【００６５】
このＣＶＤ法に使用する原料としては、酸化マグネシウムの電子放出膜を形成する場合、以下に示すような、ｃｐ（シクロペンタジエニル）系の原料、またはβ−ジケトン系の原料を用いる。ｃｐ系の原料としては、ビス（シクロペンタジエニル）マグネシウムや、ビス（エチルシクロペンタジエニル）マグネシウムがある。また、β−ジケトン系の原料としては、アセチルアセトナトマグネシウムや、ジピバロイメタンマグネシウムがある。
・ビス（シクロペンタジエニル）マグネシウム
Ｍｇ（Ｃ5 Ｈ5 ）2 
［ｃｐ2 Ｍｇ］
白色の結晶
昇華：１５０℃／０．１Ｔｏｒｒ
融点：１７６〜１７８℃
空気中で白煙、水により加水分解
・ビス（エチルシクロペンタジエニル）マグネシウム
Ｍｇ（Ｃ2 Ｈ5 Ｃ5 Ｈ4 ）2 
［Ｅｔｃｐ2 Ｍｇ］
無色の液体
沸点：７２℃／０．７Ｔｏｒｒ
融点：−１７〜−１８℃
空気中で白煙、水により加水分解
・アセチルアセトナトマグネシウム
Ｍｇ（ａｃａｃ）2 
白色の粉体
昇華：１２０〜１４０℃／１Ｔｏｒｒ
融点：２５６℃
吸湿性、激しい反応性なし
・ジピバロイメタンマグネシウム
Ｍｇ（ＤＰＭ）2 
白色の粉体
昇華：１５０℃／０．０５Ｔｏｒｒ
融点：１３５〜１５０℃
吸湿性、激しい反応性なし
以上のような原料を用いて、公知のＣＤＶ法でガス放電管の内壁面に電子放出膜を直接形成してもよい。
【００６６】
これにより、ガス放電管の放電開始電圧を低減し、多数点の発光動作マージンを広く確保することができる。また、管径が２ｍｍ以下、管長さが３００ｍｍを越えるような細管に対しても、細管の内壁に電子放出膜を均一に形成することができる。
【００６７】
【発明の効果】
本発明によれば、ガス放電管の管内壁面全体に塗布膜を均一に形成できるので、ガス放電管の放電開始電圧を低減し、多数点の発光動作マージンを広く確保することができる。
【図面の簡単な説明】
【図１】本発明のガス放電管を用いた表示装置を示す説明図である。
【図２】本発明のガス放電管の一実施形態の全体構成を示す説明図である。
【図３】実施形態のガス放電管の内部構成を示す説明図である。
【図４】ガス放電管内に電子放出膜形成用の塗布液を導入する様子を示した説明図である。
【図５】ガス放電管内への塗布液の導入方法を示す説明図である。
【図６】ガス放電管内への塗布液の他の導入方法を示す説明図である。
【図７】ガス放電管内への塗布液の導入装置を示す説明図である。
【図８】ガス放電管内への塗布液の他の導入方法を示す説明図である。
【図９】塗布膜の乾燥方法を示す説明図である。
【図１０】ガス放電管内への塗布液の他の導入方法を示す説明図である。
【図１１】乾燥塗布膜の焼成方法を示す説明図である。
【図１２】ガス放電管内への電子放出膜形成方法の実施例１を示す説明図である。
【図１３】ガス放電管内への電子放出膜形成方法の実施例２を示す説明図である。
【符号の説明】
１，７，１０，１３，２０，２４，３０，４１，４４，４５，４６  ガス放電管
２  前面電極
３  背面電極
４  蛍光体層
５  電子放出膜
６  支持板
８，１１，２１，２５，３１，４２，４７  塗布液
９，２３，２６  塗布膜
１２，４３  回転装置
１４  圧気
１４ａ  乾燥気体
１５，３５，５１  ヒーター
１６，１７，１８，１９  バルブ
２２，３２  液体ポンプ
２７，３８  乾燥塗布膜
２８，３３  線源
２９  コリメータ
３４  遮蔽板
３６  ポンプ
３７，５２  コンデンサ
３９  空気
４０  電子放出膜
４８  チュービングポンプ
４９  赤外線ランプ
５０  遮光板
６０  表示装置
６１  背面側の基板
６１ｘ，６１ｙ  配線導体パターン
６２  電極支持体
Ｘ，Ｙ  電極
【図１】
0003929265.tif 000002
【図２】
0003929265.tif 000003
【図３】
0003929265.tif 000004
【図４】
0003929265.tif 000005
【図５】
0003929265.tif 000006
【図６】
0003929265.tif 000007
【図７】
0003929265.tif 000008
【図８】
0003929265.tif 000009
【図９】
0003929265.tif 000010
【図１０】
0003929265.tif 000011
【図１１】
0003929265.tif 000012
【図１２】
0003929265.tif 000013
【図１３】
0003929265.tif 000014